СПОСОБ НЕПРЕРЫВНОГО ЛИТЬЯ ДЛЯ СЛИТКА, ИЗГОТАВЛИВАЕМОГО ИЗ ТИТАНА ИЛИ ТИТАНОВОГО СПЛАВА

1. Способ непрерывного литья для непрерывной отливки слитка, выполняемого из титана или титанового сплава, посредством подачи расплавленного металла, содержащего титан или титановый сплав, расплавленный в нем, в бездонную литейную форму и вытягивания металла вниз при затвердевании,
в котором посредством управления температурой участка поверхности слитка в области контакта между литейной формой и слитком и/или проходящим тепловым потоком от участка поверхности слитка к литейной форме в области контакта, толщина затвердевшей оболочки, образованной посредством затвердевания расплавленного металла в области контакта, находится в предварительно заданном диапазоне.
S
S
2. Способ по п. 1, в котором средние значения температуры T участка поверхности слитка в области контакта устанавливаются в диапазоне 800°C<T<1250°C.
2
2
3. Способ по п. 1, в котором средние значения проходящего теплового потока от участка поверхности слитка к литейной форме в области контакта устанавливают диапазоне 5 МВт/м<q<7,5 МВт/м.
4. Способ по п. 1, в котором толщина D затвердевшей оболочки в области контакта устанавливают в диапазоне 0,4 мм<D<4 мм.
5. Способ по п. 1, в котором расплавленный металл обеспечивают посредством расплавления титана или титанового сплава посредством плавки в холодном тигле и инжектируют в литейную форму.
6. Способ по п. 5, в котором плавка в холодном тигле представляет собой плазменно-дуговую плавку.